(57)【要約】      （修正有）【課題】水酸化カルシウムと粘土鉱物を原料として、密度が大きく嵩張らず、乾燥速度が速く、使用後においても膨張が少なく、且つ粉状化しないで当初の形状を保持する板状乾燥剤を提供する。【解決手段】水酸化カルシウム１０００ｇとベントナイト２００ｇを転動造粒機に投入して、３０分撹拌した後に水２００ｍｌを用いて、転動造粒機中に噴霧して顆粒状の成形材料を得た。この顆粒状の成形材料を成形機の型枠に入れて１５０ｋｇ/ｃｍ２で圧縮成形した。この焼結前の成形品は縦６０ｍｍ、横４０ｍｍ、厚さ３ｍｍ、重量１４ｇであった。この焼結前の成形品を６５０℃で９０分間電気炉で焼結し、板状乾燥剤を作製した。【選択図】図１
2014069109.tif 000002
【特許請求の範囲】
【請求項１】
水酸化カルシウム１００重量部と、粘土鉱物５重量部〜３０重量部からなる焼結助剤を配合して成形材料を調整し、上記成形材料に水を加えて板状に成形し、５５０℃〜９００℃で６０分〜２４０分焼結して得たことを特徴とする板状乾燥剤。
【請求項２】
粘土鉱物がベントナイト及びセピオライトから選ばれる１種である請求項１に記載の板状乾燥剤。
【請求項３】
１．水酸化カルシウム１００重量部と、粘土鉱物５重量部〜３０重量部からなる焼結助剤を配合した成形材料を混合する工程と
２．上記成形材料に水を加えて顆粒状の成形材料にする工程と、
３．上記顆粒状にした成形材料をプレス成形機に充填する工程と、
４．上記顆粒状の成形材料を８０ｋｇ／ｃｍ２〜４００ｋｇ／ｃｍ２で圧縮成形して成形品を得る工程と、
５．上記成形品を５５０℃〜９００℃で６０分〜２４０分焼結することを特徴とする
板状乾燥剤の製造方法。
【請求項４】
上記顆粒状の成形材料の粒度は、目開き１１９０μｍのふるい下である請求項３に記載の板状乾燥剤の製造方法。
【請求項５】
粘土鉱物がベントナイト及びセピオライトから選ばれる１種である請求項３または請求項４に記載の板状乾燥剤の製造方法。
【発明の詳細な説明】
【技術分野】
【０００１】
本願は板状乾燥剤及びその製造方法に関する。詳しくは水酸化カルシウムと粘土鉱物を配合し、この配合材料を成形・焼結した板状乾燥剤及びその製造方法に関する。
【背景技術】
【０００２】
酸化カルシウム（以下「生石灰」ともいう。）は、炭酸カルシウムを焼成して得られ、我が国においては豊富に産出され、セメントの原料になるとともに乾燥剤としても広く使用されている。炭酸カルシウムを焼成して得られた乾燥剤（生石灰）は、粒状であり、これを篩分けした後、包装して使用される。
【０００３】
この生石灰は、空気中の水分と激しく反応して発熱するため、これを篩分け作業、袋詰め作業をするときには人体に害のないように、作業環境を十分に注意する必要がある。また、この生石灰は空気中の水分と反応するとき、反応した水分の容積だけ膨張して粉状化する。このため、乾燥剤として使用する際には、この膨張を見越して大き目で、且つ、生石灰により破損されない丈夫な包装袋であって透湿性の有る包材を使用する。この包装袋は、破損がないように強度を大きくしなければならず、いきおい透湿性は小さくならざるを得ない。このため、従来から使用されてきた袋詰め生石灰乾燥剤の吸湿速度は極めて遅い。
【０００４】
上述の包装した粒状の乾燥剤は、嵩張るため、真空断熱材等の空隙の少ないものに封入することが困難であり、また、使用後には包装袋と使用済みの乾燥剤とを分別しなければならない。このため、包装された粒状乾燥剤ではなく、包装する必要のない密度が大きく、吸湿速度の大きい、成形した乾燥剤が要望されていた。生石灰には水を全く使用することができないため、粘土鉱物等をバインダーとして使用した成形品の作成は困難である。また、従来技術として、生石灰と樹脂を配合した成形品が開示されているが、樹脂を用いた成形品は使用後の廃棄処分に難点があり、さらに、反応した水分量だけ膨張し、当初の形状を保つことはできない。また、相当量の樹脂を配合しないと成形が困難なため、乾燥能力が劣る。
【先行技術文献】
【特許文献】
【０００５】
【特許文献１】特許第１７２４００号
【発明の概要】
【発明が解決しようとする課題】
【０００６】
本願発明は、水酸化カルシウムと粘土鉱物を原料として、密度が大きく嵩張らず、乾燥速度が大きく、使用後においても膨張は少なく、且つ粉状化しないで当初の形状を保持する板状乾燥剤を提供する。本願発明は冷蔵庫の真空断熱材の水分除去等に使用される。
【課題を解決するための手段】
【０００７】
本願発明は水酸化カルシウムと、焼結助剤として粘土鉱物を配合して成形材料を調整し、これに水を加えて顆粒状にし、成形した後焼結して板状乾燥剤を得る。板状とは薄くて平たくした状態をいう。乾燥剤を板状にするのは、空隙の少ない乾燥対象物にも使用できるためである。粘土鉱物は特に限定されないが、ベントナイトあるいはセピオライト、又はこれらの混合物を使用すると成形性が良好である。
【０００８】
ベントナイトとは、モンモリロナイトを主成分とする粘土の総称をいい、セピオライトとは、マグネシウム粘土鉱物の一種で、化学組成はMg9Si12O30(OH)6(OH2)46H2Oで表される。水酸化カルシウム１００重量部に上述の粘土鉱物５〜３０重量部を配合して成形材料を調整し、水を加えて顆粒状にして、これを成形機に入れて加圧して、板状に成形する。
【０００９】
この成形品を５５０〜９００℃で１〜４時間焼結して板状乾燥剤を得る。得られた乾燥剤は、従来から使用されていた粒状の生石灰乾燥剤と異なり、水分と反応した後も、膨張して粉状化することも無い。この従来から使用されていた粒状の生石灰乾燥剤は、粒状の跡形もなくなるまで膨張して粉状化するため、包装袋の容積は内容量の２〜３倍のものを使用する必要がある。また、本願板状乾燥剤は、樹脂で成形された生石灰乾燥剤と異なり膨張することもなく、当初の形状をほぼ維持する。
【００１０】
本願板状乾燥剤は、水酸化カルシウムと焼結助剤を配合して焼結して作製したものであり、焼結により脱水されて生成された隣り合う酸化カルシウムの間に空隙ができたものと考えられ、この空隙に酸化カルシウムと反応した水分を保持してほとんど膨張することがなく、又は膨張しても外観上は膨張したと認められないと考えられる。
【発明の効果】
【００１１】
本願板状乾燥剤は、包装袋を使用しないために乾燥速度が速い。
又、本願板状乾燥剤は使用後もほとんど膨張することなく、外観上の膨張は認められない。及び粉末化することなく、当初の形状をほぼ維持する。
更に、本願板状乾燥剤は、嵩密度が大きく狭い場所、例えば真空断熱材等の空隙の少ない場所にも封入ができ、乾燥効率に優れる。
更に又、本願板状乾燥剤は、包装用袋を使用する必要がなく、原材料がすべて無機化合物であり、分別作業がなく廃棄は容易である。乾燥対象物がグラスウール等である場合は分別廃棄をする必要がなく、そのまま廃棄処分又はグラスウールの再生をすることができる。
【図面の簡単な説明】
【００１２】
【図１】本願板状乾燥剤の形状を表す斜視図である。
【図２】本願板状乾燥剤と他社の袋詰め粒状乾燥剤の吸湿速度を比較した図である。
【図３】本願板状乾燥剤の焼結助剤の配合量と強度の関係を示す図である。
【図４】本願板状乾燥剤の焼結温度と吸湿率の関係を示す図（１）である。
【図５】本願板状乾燥剤の焼結温度と吸湿率の関係を示す図（２）である。
【発明を実施するための形態】
【００１３】
[原料の配合]
本願発明に使用する水酸化カルシウムは、特に限定されないが、純度が高く、粒度は１００メッシュ以下のものが好ましく用いられる。焼結助剤の粘土鉱物質の種類も特に限定されない。水酸化カルシウムと配合して成形可能なものであれば特に問題はない。この粘土鉱物質の内で、ベントナイト、セピオライトが好適に用いられる。配合量が少なくても成形性が良いためである。このベントナイト、セピオライトを単独で使用することもできるが、両者を混合して使用することもできる。
【００１４】
ベントナイトは、上述したようにモンモリロナイトを主成分とする粘土の総称をいい、市販されているベントナイトは種々のものがあるが、いずれのベントナイトをも用いることができる。また、セピオライトは上述したようにマグネシウム粘土鉱物の１種であり、市販されているセピオライトは種々のものがあるが、いずれのセピオライトであっても問題はない。
【００１５】
粘土鉱物の配合割合は、水酸化カルシウム１００重量部に対して５〜３０重量部である。「水酸化カルシウム１００重量部に対して粘土鉱物５〜３０重量部」とは水酸化カルシウム１００ｇに対して粘土鉱物が５〜３０ｇ配合されていることを表す。
粘土鉱物の配合割合が５重量部未満であると成形性が悪くなり、出来上がった成形乾燥剤が脆くなり、３０重量部を超えると板状乾燥剤の乾燥率が低下する。この配合割合は、好ましくは７〜２７重量部であり、より好ましくは１０〜２５重量部である。
【００１６】
市販の水酸化カルシウムは２０ｋｇの包詰であり、この水酸化カルシウムの含水率（水分を、水分と酸化カルシウムの和で除したのち１００をかけた値）は約２％であって、ほぼ平衡に達しているため、２％の水分を除いた重量を上記重量部の基礎として用いている。
また、粘土鉱物（ベントナイト、セピオライト等）は通常２５ｋｇの包詰であり、含水率（水分を水分と粘土鉱物の和で除したのち１００をかけた値）は約１５％であり、ほぼ平衡に達しているため、以下１５％の水分を除いた重量を重量部の基礎として用いている。
【００１７】
水酸化カルシウムと粘土鉱物の割合は、粘土鉱物の量が大きい場合は、硬くて丈夫な成形品ができるが、水分反応量（以下「吸湿量」ともいう。）が減るため、乾燥効率は悪く、反対に、粘土鉱物の量が少ない場合は、脆い板状乾燥剤ができるが、吸湿量が大きいため、乾燥効率は優れる。
【００１８】
[成形]
成形品の形状は板状とする。板状の平面視形状は、矩形、円形、楕円形等とすることができる。この成形品（焼結前の成形物を以下「成形品」という。）の寸法は、本願板状乾燥剤の乾燥対象物によって適宜選択することができる。
成形方法に限定はないが、下記の方法が例として挙げられる。水酸化カルシウムと上述の粘土鉱物をよく混合して成形材料を得て、これに水を加えて混練機で混練した後、型に入れて成形する。また、転動造粒機に上述の成形材料を投入しつつ水を噴霧して顆粒状の成形材料を得たのちに、この顆粒状の成形材料をプレス成形機に充填して、８０Ｋｇ／ｃｍ２〜４００Ｋｇ／ｃｍ２の圧力でプレス成形する。また、この顆粒状の成形材料は水酸化カルシウムと粘土鉱物を流動性の大きいペースト状に混練してスプレードライ法で得ることもできる。
【００１９】
上記顆粒状の成形材料の粒度は、目開き１１９０μｍのふるい下にあると成形が容易で安定した成形品が得られる。ここで、目開きとは、ＪＩＳＺ８８０１−１（金属製網ふるい）の目開きを言う。
【００２０】
[焼結]
上述の成形品を焼結して板状乾燥剤を得る。図１は本願板状乾燥剤の外観図である。図１（ａ）は矩形状の板状乾燥剤を表し、図２（ｂ）は円形状の板状乾燥剤を表す。焼結温度は、５５０〜９００℃である。５５０℃未満であると水酸化カルシウムの一部が酸化カルシウムに変化しない場合があり、９００℃を超すとエネルギー効率が悪くなり成形乾燥剤のコスト高になる。好ましくは５７０〜８５０℃であり、より好ましくは６００〜８００℃である。
【００２１】
この成形品の焼結時間は、６０〜２４０分である。６０分未満であると水酸化カルシウムの一部が酸化カルシウムに変化しない場合があり、出来上がった板状乾燥剤の吸湿量が小さい。２４０分を超すとエネルギー効率が悪くなり板状乾燥剤のコスト高になる。好ましくは８０〜２００分であり、より好ましくは９０〜１６０分である。これらのうちで、焼結温度が６００〜８５０℃であって、焼結時間が９０〜１６０分が特に好ましい。
【実施例】
【００２２】
[原料の調整]
本願発明に使用した材料は下記のとおりである。
（１）水酸化カルシウムは、片山化学工業株式会社ＪＩＳＫ８５７５適合品を使用した。
（２）ベントナイトは、クニミネ工業株式会社製のメッシュ１００以下のものを使用した。
（３）セピオライトは、株式会社セピオライト製のメッシュ１００以下のものを使用した。
（４）下記表１に記載した水酸化カルシウム１０００ｇとベントナイト及び／又はセピオライトを転動造粒機に投入して、３０分撹拌した後に水２００ｍｌを用いて、転動造粒機中に噴霧して顆粒状にした。この顆粒状の原料の粒度は１１９０μｍ以下のものを使用した。
【００２３】
［板状乾燥剤の作製］
上記（１）〜（４）に基づいて、原料を調整し、この顆粒状の配合物を成形機の型に
入れて１５０ｋｇ／ｃｍ２で圧縮成形した。この焼結前の成形品は縦６０ｍｍ、横４
０ｍｍ、厚さ３ｍｍ、重量１４ｇであった。
【００２４】
この焼結前の成形品を電気炉で焼結し、板状乾燥剤を作製した。
本願板状乾燥剤は実施例として表し、本願板状乾燥剤に相当しないものは比較例として記載した。
図１（ａ）は、実施例で作製した本願板状乾燥剤の斜視図である。
表１中のＡ、Ｂ及びＣは下記の原材料である。
Ａ：水酸化カルシウム
Ｂ：ベントナイト
Ｃ：セピオライト
【００２５】
[外観テスト]
【表１】
2014069109.tif 000003
表１より、粘土鉱物の配合量が５重量部未満であると板状乾燥剤にヒビ割れが多く、脆いことがわかる。このため、粘土鉱物の配合量が５重量部未満は商品価値の無いものである。
【００２６】
[吸湿速度テスト]
上記実施例４の本願板状乾燥剤と他社の袋入り粒状乾燥剤（石灰乾燥剤１０ｇ）との吸湿速度の比較を行った。
テストは関係湿度９０％、２５℃の雰囲気で吸湿率を測定した。相対湿度９０％の調整は日本工業規格ＪＩＳＺ０７０１の表４に基づいてデシケータ中にＲＨ９０％の環境を調整し、デシケータを２５℃の恒温器に置いた。
結果は図２に表す。本願板状乾燥剤は包装されていないため吸湿速度は極めて大きい。一方、袋入り乾燥剤に使用する袋の材質は、透湿性があるものの包装袋の強度を担保するために、その透湿性は極めて低く袋入り乾燥剤の吸湿速度は小さい。
【００２７】
［吸湿テスト］
外観検査で「良」のものについて、相対湿度９０％、温度２５℃で吸湿テストを行い、その結果を表２に示す。
（１）         
相対湿度９０％の調整：日本工業規格ＪＩＳＺ０７０１の表４に基づいてデシケータ中にＲＨ９０％の環境を調整し、デシケータを２５℃の恒温器に置いた。
（２）水分吸収率の測定：日本工業規格ＪＩＳＺ０７０１に基づいて、水分吸湿率を測定した。吸湿率は下記の式を用いた。
吸湿率＝（Ｗ１−Ｗ０）×１００／Ｗ０
Ｗ１：吸湿後の板状乾燥剤
Ｗ０：吸湿前の板状乾燥剤
【００２８】
【表２】
2014069109.tif 000004
【００２９】
表２中の比較例４及び比較例５は、水分吸湿率が小さい。これらは、粘土鉱物が多いため、水分吸湿率が小さいと考えられる。
【００３０】
[強度テスト]
図３は本願板状乾燥剤の焼結助剤の配合量と強度の関係を示す図である。この図３は、焼結助剤としてベントナイトを使用し、焼結前の成形品の強度も合わせて示している。
焼結助剤の配合量が５重量部未満であると、本願板状乾燥剤及び焼結前の成形品も強度が低いことを示す。
この強度試験の測定は、木屋製作所製の木屋式硬度計を用いて行った。
【００３１】
［形状の変化テスト］
表２にし記載した本願板状乾燥剤（実施例1〜実施例８）を相対湿度９０％、温度２５℃の環境において１０日間放置した後の形状の変化を外観視でテストして表３にまとめた。
【００３２】
【表３】
2014069109.tif 000005
【００３３】
表３に示すように、実施例１〜実施例８の本願板状乾燥剤の全ては、粉状化が認められない。また、外観視で膨張も認められなく当初の形状が２〜９片に割れた。実施例８は形状の変化はなく、当初の形状を保持した。
【００３４】
［焼結温度と吸湿率のテスト］
図４及び図５は本願板状乾燥剤の焼結温度と吸湿率の関係を示す図である。これらの図が示すように５００℃で成形品を焼結した場合には、水酸化カルシウムが一部酸化カルシウムに変化しないものと考えられ、吸湿率が低い。また、６５０℃以上焼結温度を高めても吸湿率はあまり変わらないことを示している。
【図１】
2014069109.tif 000006
【図２】
2014069109.tif 000007
【図３】
2014069109.tif 000008
【図４】
2014069109.tif 000009
【図５】
2014069109.tif 000010